ПОКРЫТИЕ ДЛЯ ЭЛАСТОМЕРНЫХ ПРЯМОЛИНЕЙНЫХ ПРОФИЛЕЙ, ПРЕЖДЕ ВСЕГО ДЛЯ ЛЕНТ ЩЕТОК СТЕКЛООЧИСТИТЕЛЕЙ, И СПОСОБ ИЗГОТОВЛЕНИЯ ТАКИХ ПРОФИЛЕЙ

1. Покрытие для эластомерных прямолинейных профилей, имеющее твердый смазочный материал, внедренный в полимерную матрицу, отличающееся тем, что полимерная матрица с внедренным в нее твердым смазочным материалом получена путем полимеризации смеси, содержащей твердый смазочный материал и низкомолекулярный сшивающий агент, в отсутствие полимерных связующих.
2. Покрытие по п.1, в котором твердый смазочный материал выбран из группы, включающей графит, дисульфид молибдена, гексагональный нитрид бора, стеклянные микрошарики, политетрафторэтилен, полиэтилен, полипропилен и их комбинации.
3. Покрытие по п.1, в котором низкомолекулярный сшивающий агент выбран из группы, включающей полностью алкоксилированные производные меламина, частично алкоксилированные производные меламина, гексаметоксиметилмеламин и их комбинации.
4. Покрытие по одному из пп.1-3, в котором объемное соотношение между твердым смазочным материалом и полимеризованным сшивающим агентом в полимерной матрице составляет от не менее 0,3 до не более 9,0.
5. Лента щетки стеклоочистителя с покрытием по одному из пп.1-4.
6. Лента щетки стеклоочистителя по п.5, у которой на полимеризованное покрытие и/или на не имеющую покрытия поверхность нанесен дополнительный слой, содержащий твердый смазочный материал, который в этом слое не внедрен в сшитую полимерную матрицу.
7. Способ изготовления имеющего покрытие эластомерного прямолинейного профиля, который снабжают покрытием по одному из пп.1-4, для чего
а) на профиль наносят смесь, содержащую твердый смазочный материал и низкомолекулярный сшивающий агент, и
б) профиль нагревают до температуры в пределах от не менее 100 до не более 200°C.
8. Способ по п.7, при осуществлении которого твердый смазочный материал в используемой на стадии а) смеси выбирают из группы, включающей графит, дисульфид молибдена, гексагональный нитрид бора, стеклянные микрошарики, политетрафторэтилен, полиэтилен, полипропилен и их комбинации, а низкомолекулярный сшивающий агент в используемой на стадии а) смеси выбирают из группы, включающей полностью алкоксилированные производные меламина, частично алкоксилированные производные меламина, гексаметоксиметилмеламин и их комбинации.
9. Способ по п.7, при осуществлении которого на стадии а) используют смесь, содержащую также полиакрилатный загуститель, бутилгликоль и воду.
10. Способ по одному из пп.7-9, при осуществлении которого после нагрева на стадии б) на полимеризованное покрытие и/или на не имеющую покрытия поверхность наносят смесь, содержащую твердый смазочный материал, и снабженный покрытием профиль сушат при температуре в пределах от не менее 50 до не более 100°C.